FR 2464240 A1 19810306 FR 7921546 A 19790828 La présente invention concerne un procédé pour l'obtention d'un aspect craquelé ou d'un aspect marbré sur les surfaces des plaques céramiques glaçurées, réalisées à l'aide d'une tonalité monochrome ou polychrome. On connafl des procédés pour l'obtention de glaçures craquelées plus ou moins denses. On connaît des procédés pour l'obtention de glaçures craquelées qui consistent dans l'application des glaçures ayant un coefficient d'extension linéaire supérieur à celui du support céramique, par exemple environ 10.10'6/OC pour un support céramique poreux ayant un coef ficient d'extension linéaire de 6.l06/0c. Ces glaçures sont obtenues en général en utilisant une fritte riche en alcali et/ou en éléments qui confèrent à la glaçure un eoefficient d'extension supérieur. Après l'application de la glaçure, on enlève les restes déposés sur les bords, on met les produits dans des cassettes et on les introduit dans un four de cuisson où on les cuit selon un cycle de 12 à 48 heures et une température maximale de cuisson de 800 à 1300 OC; en fonction de la composition et des propriétés du support céramique, de la glaçure et de la longueur du cycle de cuisson, on obtient un réseau de craquelures plus ou moins denses. Les craquelures sont remplies d'une autre glaçure, normale et dif férezimient colorée et les carreaux sont cuits une nouvelle fois dans le four pour faire fondre cette seconde glaçure à une température plue basse que la première, respectivement entre 750 et 1150oC. Pour obtenir des glaçures à craquelures, dans certains cas on établit une composition de glaçure à acidité réduite en réduisant la proportion de silice jusqu'à un tiers de la valeur usuelle ou en augmentant la proportion d'alcali et de plomb. Pour obtenir un effet de craquelures, selon d'autres procédés, les produits chauds sont arrosés d'eau froide. Pour obtenir des craquelures formées de lignes sinueuses étroitement entrelacées, on applique deux couches de glaçure dont la seconde est plus épaisse que la première. Pendant le séchage et surtout pendant la cuisson, la seconde couche de glaçure produit des craquelures. Les deux glaçures fondent l'une dans l'autre et l'on obtient de la sorte un effet remarquable. Pour confèrer à la seconde couche la propriété de se fissurer, on ajoute à la composition du kaolin ou de l'hydroxyde dfaluminium et de la dextrine ou de la gélatine. On applique en général les glaçures craquelées sur des objets en faïence et en grès pour les décorer d'une manière plus raffinée. Pour les objets en céramique sanitaire, l'utilisation des gla çures craquelées n'est pas permise en raison de leur ravie hygiénique et sanitaire. Par conséquent, ces produits devant avoir une glaçure continue, l'effet particulier présenté par les glaçures craquelées ne peut être réalisé selon des procédés connus actuellement. En outre, les glaçures craquelées à double couche rendent nécessaire une technologie impliquant un nombre double d'opérations, deux cycles différents de cuisson et une consommation accrue de combustible. L'application sur les glaçures craquelées connues d'un décor ayant une à quatre couleurs ou d'un décor en tonalités dont les nuances ont des densités entre 3 et 5, présente des inconvénients, puis- que dans les fissures de la glaçure le dessin aérigraphique est interrompu en créant ainsi un aspect de défaut : des phénomènes de collage apparaissent également, ainsi que,(en fonction des caractéristiques physico-chimiques de la glaçure) des phénomènes indésirables de différences de nuances, a' cause de la différence de température dans le four de cuisson. Le procédé pour l'obtention d'un aspect craquelé ou d'un aspect marbré sur des objets céramiques revêtus de glaçure et conformément à la présente invention, écarte les inconvénients des procédés connus grace à l'utilisation d'une surface nuancée dans une proportion allant jusqu'à de 97 à 99% de la surface globale du support céramique.On obtient l'effet recherché à partir de tons engendrés par des réseaux ordonnés de points linéaires ou granulaires de densités différentes, en reproduisant par Lihotographie un dessin opa(e en dani-ton nnnochrane ou polychrome réalisé sur un support graphique approprié mince possédant un réseau de fibres obtenu par pression et rendu positif par projection à la dimension exigée pour l'impression sur le produit céramique et que l'on photocopie sur le tamis sérigraphique. En ce qui concerne la relation entre la linéature du réseau ordonné de points linéaires ou granulaires et la finesse du tamis sérigraphique, la première est de 3,5 à 4,99 fois inférieure à la seconde.L'aspect craquelé est obtenu en faisant passer le colorant par le tamis sérigraphique sur la gla çure non cuite et continue. On applique un à quatre décors en réseaux ordonnés sur des points linéaires ou granulaires ayant des densités et des gradations différentes par rapport à la gradation du réseau produisant l'aspect de craquelures comprises entre 15 et 45 degrés. Les produits revêtus de la sorte sont placés dans des cassettes et on les cuit en une seule fois à des températures allant de 800 à 1500 C. D'autres caractéristiques de l'invention apparaîtront au cours de la description qui va suivre d'un exemple de réalisation de l'invention. Le procédé d'obtention d'un aspect craquelé consiste à réaliser par voie graphique un réseau de craquelures sur un support graphique mince approprié, par pression et application d'une teinte mono - ou polychrome. Le dessin du réseau de craquelures est réalisé en ton plein ou à 80 à 90g0 en arrivant jusqu'à 5% dans l'échelle deWhuances. On procède à la photoreproduction du réseau de craquelures. En ce qui concerne le rapport entre la linéature lp du réseau ordonné de points linéaires ou granulaires et la finesse Zs du tamis sérigraphique, la première est de 3,55 à 4,99 fois inférieure à la seconde, à savoir, Zs = 3,55 à 4,99 Lp dans laquelle - Zs = nombre de mailles au centimètre linéaire de tamis séri graphique - Lp = linéature du réseau de points linéaires ou granulaires sur le film positif à la dimension du produit. Le film est photocopié sur un tamis sérigraphique à finesse moyenne, comportant entre 30 à 35 mailles/cm linéaire et l'on continue par le procédé de sérigraphie connu et largement répandu. En faisant passer le colorant par le tamis sérigraphique contenant l'écran en images de craquelures sur un carreau de faïence majolique ou de contreplaqué céramique à glaçure continue, on obtient un effet de craquelures réparti sur la surface du carreau dans un rapport allant jusqu'à 97 à 99%, en réseaux ordonnés de points linéaires ou granulaires de densités différentes. Dans ce qui suit on donne un exemple de réalisation de l'effet de marbre à veinules colorées. Sur une bande recouverte d'une glaçure continue, convenablement aménagée on effectue, de façon continue, les opérations suivantes - on polit les bavures des bords des carreaux biscuits; on arrose les carreaux biscuits, on applique une glaçure colorée à un intervalle d'environ 0,5 à 10 secondes avant l'absorption de la glaçure, on applique une autre glaçure, différemment colorée par rapport au fond, à l'aide d'une machine produisant des gouttes de glaçure par l'intermédiaire d'une buse de pulvérisation ou par centrifugation; on enlève la glaçure déposée sur les bords des carreaux, on applique le colorant ordinaire à l'aide d'un tamis sérigraphique identique à celui qu'on utilise pour obtenir l'effet craquelé et, par impression, le carreau présentera alors un effet de marbre à veinules colorées; on peut encore appliquer un à quatre décor en tonalités de nuances différentes, ayant des gradations différentes par rapport à la gradation du réseau de craquelures compris entre 15 à 45Q pour éviter l'effet de moirage; ainsi, les carreaux obtenus présentent un aspect esthétique supérieur; la cuisson et les opérations restantes (triages, emballage, etc.) sont identiques à celles utilisées couramment dans la fabrication des carreaux de faienee, majolique, contre-plaqué céramique etc.., aucune autre opération technologique supplémentaire n'étant nécessaire. L'invention présente les avantages suivants - on obtient un aspect craquelé sur des carreaux de contre-plaqué utilisés dans le bâtiment par un procédé simple sur une glaçure continue (non fissurée), en maintenant toutes les propriétés physiques et chimiques des carreaux, spécifiées par les normes; - on n'emploie pas de glaçures spéciales pour obtenir l'aspect de craquelures et de marbre à veinules colorées, mais des glaçures normales utilisées couramment pour les types de carreaux de placage pour le båtiment. - pour la glaçure à craquelures, il suffit d'une seule cuisson, ce qui permet de réaliser les économies suivantes - en utilisant des glaçures blanches ou pastels, on réalise des économies de pigments d'environ 10%; - en éliminant une glaçure, on économise environ 25% de matière première et 15 à 25% de main-d'oeuvre; - grâce à une seule cuisson dans le four on obtient des économies d'environ 50% de combustible conventionnel et d'environ 50% d'énergie électrique; - les carreaux de faïence majolique et les contreplaqués céramiques à aspect craquelé ou de marbre à veinules colorées ont un haut niveau esthétique tout en gardant leurs qualités fonctionnelles.. - REVENDICATIONS 1 - Procédé pour l'obtention d'un aspect craquelé ou d'un aspect marbré sur des objets céramiques revêtus de glaçure, caractérisé en ce que, dans le but d'obtenir un dessin opaque réalisé dans une variété de tons monochromes ou polychromes allant des nuances pastels de 5% au ton plein et se situant de préférence dans des tons de 80 à 90%, le réseau de craquelures obtenu par pression sur un support graphique mince approprié, est rendu positif par projection à la dimension demandée pour être imprimé sur le produit céramique et photocopié sur un tamis sérigraphique, le rapport entre la finesse du tamis sérigraphique et la linéature du réseau ordonné de points linéaires ou granulaires étant de 3,55 à 4,99, l'effet craquelé étant obtenu par l'emploi d'une surface du carreau céramique nuancé entre 97 à 9996 de la surface totale du support céramique sur lequel on applique le colorant passé par le tamis sérigraphique, et en ce quton applique éventuellement ensuite 1 d 4 décors en réseaux ordonnés de points linéaires ou granulaires de densités différentes avec des nuances diffé- rentes par rapport à la nuance du réseau de craquelures, ayant des différences de gradations allant de 5 à 45 degrés; les produits ayant reçus ainsi une glaçure étant cuits en une seule fois à des températu- res situées entre 800 et 1300Q. 2 - Procédé selon la revendication 1, caractérisé en ce que, pour obtenir l'aspect de marbrure à veinules colorées, on applique sur la glaçure de base non cuite et 10 secondes au maximum avant l'absorption de cette glaçure, une autre glaçure, différemment colorée, par exemple à l'aide d'une machine à gouttes, éventuellement on applique ensuite une autre glaçure différemment colorée sur laquelle on applique par sérigraphie, le réseau de craquelures.